(57)【要約】【課題】ＩＴＳ用の電波吸収体として、十分な電波吸収性能を有し、かつ耐火性も有する耐火性電波吸収材を提供することを目的とした。【解決手段】電波の入射側から、第一のケイ酸カルシウム板、ＭｎＺｎ系フェライトとカーボングラファイトを含有している第二のケイ酸カルシウム板、そして反射板の３層構造を有する耐火性電波吸収材において、第一のケイ酸カルシウム板の厚さが６〜９ｍｍであり、第二のケイ酸カルシウム板の厚さが７〜１０ｍｍであり、第二のケイ酸カルシウム板のＭｎＺｎ系フェライトの含有量が５０〜６０ｗｔ％、カーボングラファイトの含有量が２〜６ｗｔ％であり、５．８ＧＨｚの入射電波に対し、入射角０〜８０°における反射損失が１５ｄＢ以上であることを特徴とした。【選択図】　　　図１
2004006808.tif 000002
【特許請求の範囲】
【請求項１】
電波の入射側から、第一のケイ酸カルシウム板、ＭｎＺｎ系フェライトとカーボングラファイトが含有されている第二のケイ酸カルシウム板、そして反射板の３層構造を有する耐火性電波吸収材において、前記第一のケイ酸カルシウム板の厚さが６〜９ｍｍであり、前記第二のケイ酸カルシウム板の厚さが７〜１０ｍｍであり、前記第二のケイ酸カルシウム板の前記ＭｎＺｎ系フェライトの含有量が５０〜６０ｗｔ％、前記カーボングラファイトの含有量が２〜６ｗｔ％であり、５．８ＧＨｚの入射電波に対し、入射角０〜８０°における反射損失が１５ｄＢ以上であることを特徴とするＩＴＳ用の耐火性電波吸収材。
【請求項２】
前記第一のケイ酸カルシウム板の電波入射側の表面に耐候性カラーフィルムを設けたことを特徴とする請求項１記載のＩＴＳ用の耐火性電波吸収材。
【発明の詳細な説明】
【０００１】
【発明の属する技術分野】
本発明は、電波吸収性能を有し、かつ耐火性能を有し、特にＩＴＳ用の電波吸収材料として、壁材に適し、例えば、道路の付帯設備等に有用な耐火性電波吸収材に関するものである。
【０００２】
【従来の技術】
近年、国土交通省などの国策を中心とし、ＩＴＳ（Ｉｎｔｅｌｌｉｇｅｎｔ　Ｔｒａｎｓｐｏｒｔａｔｉｏｎ　Ｓｙｓｔｅｍｓ）に関する研究、実験及び実用化が進められている。そして、ＥＴＣ（Ｅｌｅｃｔｒｉｃ　Ｔｏｌｌ　Ｃｏｌｌｅｃｔｉｏｎ　Ｓｙｓｔｅｍ）においては、主要高速道路に設置され、既に運用が開始されている。これらのシステムにおいて、無線通信は主要な要素技術となっており、例えば、自動車と路側の間を無線通信で結び、料金の収受を電子的に行うことができるようになっている。
【０００３】
このように、ＩＴＳ分野では無線通信が主要な要素技術となっているため、電波障害がそのシステムに悪影響を及ぼすことが指摘されている。そして、特開２００２−６１１３０号公報において、周辺の道路付帯設備によって発生する不要な電波を抑制するために、前記道路付帯設備に電波吸収体を取り付け、又は道路付帯設備の主要部を電波吸収体から形成することが提案されている。
【０００４】
【発明が解決しようとする課題】
上記特開２００２−６１１３０号公報では、道路付帯設備に電波吸収体を取り付け、又は道路付帯設備の主要部を電波吸収体から形成することが開示されているが、その電波吸収体の具体的構成については、明らかとなってない。本発明者らは、このＩＴＳ用の電波吸収体として、十分な電波吸収性能を有し、かつ耐火性も有する耐火性電波吸収材の必要性を見出したが、現実には、それを十分に満足する耐火性電波吸収材は存在しなかった。
【０００５】
そこで本発明は、ＩＴＳ用の電波吸収体として、十分な電波吸収性能を有し、かつ耐火性も有する耐火性電波吸収材を提供することを目的とするものである。
【０００６】
【課題を解決するための手段】
上記目的を達成するために、本発明は次のような構成としている。すなわち本発明に係る耐火性電波吸収材は、電波の入射側から、第一のケイ酸カルシウム板、ＭｎＺｎ系フェライトとカーボングラファイトが含有されている第二のケイ酸カルシウム板、そして反射板の３層構造を有する耐火性電波吸収材であって、前記第一のケイ酸カルシウム板の厚さが６〜９ｍｍであり、前記第二のケイ酸カルシウム板の厚さが７〜１０ｍｍであり、前記第二のケイ酸カルシウム板の前記ＭｎＺｎ系フェライトの含有量が５０〜６０ｗｔ％、前記カーボングラファイトの含有量が２〜６ｗｔ％であり、５．８ＧＨｚの入射電波に対し、入射角０〜８０°における反射損失が１５ｄＢ以上であることを特徴とするものである。
また、本発明において、第一のケイ酸カルシウム板の表面に耐候性カラーフィルムを設けることが好ましい。
【０００７】
本発明では、第一のケイ酸カルシウム板、第二のケイ酸カルシウム板、そして反射板の３層構造を特徴としている。そして、第一のケイ酸カルシウム板は、通常のケイ酸カルシウム板を用い、耐火性能を得ており、第二のケイ酸カルシウム版には、ＭｎＺｎ系フェライトとカーボングラファイトを含有させ、耐火性能と電波吸収性能を得ている。この第二のケイ酸カルシウム板に含有させるＭｎＺｎ系フェライトは、顆粒状であることが好ましく、粒径は１〜１０μｍのものが好ましい。そして、ケイ酸カルシウム板への含有量は、５０〜６０ｗｔ％とし、カーボングラファイトの含有量は２〜６ｗｔ％が最適である。更に、前記第一のケイ酸カルシウム板の厚さを６〜９ｍｍとし、前記第二のケイ酸カルシウム板の厚さを７〜１０ｍｍとすることにより、５．８ＧＨｚの入射電波に対し、入射角０〜８０°における反射損失が１５ｄＢ以上の電波吸収性耐火材を得ることができる。
【０００８】
【発明の実施の形態】
以下、本発明の実施の形態を図面に基づいて説明する。図１は、本発明に係る第一実施例の断面図である。この実施例の１は第一のケイ酸カルシウム板、２は第二のケイ酸カルシウム板、３は反射板であり、それぞれ接着剤で接着固定されている。また、ボルト止めとしても良い。第一のケイ酸カルシウム板１は、厚さ７ｍｍであり、誘電率（ε’）は３であり、第二のケイ酸カルシウム板２は、ＭｎＺｎ系フェライトを５５ｗｔ％、カーボングラファイトを４ｗｔ％含有させている。また、反射板３は、厚さ１ｍｍのステンレス板を用いた。また、反射板３として、粘着テープ付アルミ箔を用いることもできる。
【０００９】
この第一実施例の反射損失の周波数特性を図２に、周波数５．８ＧＨｚの電波（円偏波）の入射角と反射損失の関係を図３に示す。図２に示すとおり、本発明の第一実施例は、５．８ＧＨｚにピークを有し、２０ｄＢ以上の反射損失特性を有している。また、図３に示すとおり、本発明の第一実施例は、５．８ＧＨｚの電波の入射角が０〜８０°で１５ｄＢ以上、０〜６０°で２０ｄＢ以上の反射損失特性を有している。ここで、電波入射角度０度とは到来電磁波が電波吸収材からなる壁面に対し垂直に入射する状態をいう。これから分るとおり、ＩＴＳ用の電波吸収体として極めて良好な特性を有していることが分る。しかも、ケイ酸カルシウム板を用いていることから、耐火性能も優れている。
【００１０】
図１に示す第一実施例と同様な構成であって、第一のケイ酸カルシウム板と第二のケイ酸カルシウム板の厚さを変え、又第二のケイ酸カルシウム板のＭｎＺｎ系フェライト及びカーボングラファイトの含有量を変えて、電波吸収特性を評価した。その結果を表１に示す。
【００１１】
【表１】
2004006808.tif 000003
【００１２】
表１に示すとおり、本発明の実施例によれば、第一のケイ酸カルシウム板の厚さが６〜９ｍｍであり、第二のケイ酸カルシウム板の厚さが７〜１０ｍｍであり、第二のケイ酸カルシウム板のＭｎ−Ｚｎ系フェライトの含有量が５０〜６０ｗｔ％、カーボングラファイトの含有量が２〜６ｗｔ％であれば、５．８ＧＨｚの入射電波に対し、入射角０〜８０°における反射損失が１５ｄＢ以上の耐火性能を有する電波吸収体を得ることができる。また、入射角０〜６０°における反射損失が２０ｄＢ以上の電波吸収体を得ることができる。
【００１３】
また耐火性電波吸収材に装飾上、第一のケイ酸カルシウム板の電波入射側の表面に耐候性カラーフィルムを設ける場合がある。そこで実施例１と同様に形成した電波吸収性耐火材の第一のケイ酸カルシウム板の表面に、厚みが５０μｍでアクリル性の耐候性カラーフィルムを貼り付けて電波入射角度に対する反射損失を評価した。その結果を表２に実施例６として示す。本実施例では実施例１と同等の反射損失が得られた。
【００１４】
【表２】
2004006808.tif 000004
【００１５】
ＩＴＳ用の電波吸収体としては、電波の入射角が一定ではないため、幅広い入射角に対応して、十分な電波吸収特性を有していることが望まれている。本発明の実施例によれば、０〜８０°で反射損失が１５ｄＢ以上という優れた特性を有し、ＩＴＳ用として幅広い応用が可能となる。また、本発明の電波吸収材は、耐火性能が高く、例えば、火災が発生すると特に被害が大きくなるトンネルの壁面用の電波吸収材として、極めて有益なものとなる。また、平面的な大きさは、例えば３００ｍｍ角といった小型のものから、１０００ｍｍ角といった中型のものまで、種々の大きさにて構成でき、装着する壁面等の形状に合わせて電波吸収材を構成できる。このため、ＩＴＳ用のあらゆる場面で利用可能である。
【００１６】
【発明の効果】
本発明によれば、耐火性能を有し、５．８ＧＨｚの入射電波に対し、入射角０〜８０°における反射損失が１５ｄＢ以上の電波吸収特性を有する耐火性電波吸収材であり、ＩＴＳ用として極めて優れた特性を有している。更に、耐火性を生かしてトンネル内に用いると、極めて有益な電波吸収材となる。また、施工性にも優れたものである。従って、本発明により、ＩＴＳ用として極めて優れた特性を有する耐火性電波吸収材を得ることができる。
【図面の簡単な説明】
【図１】本発明の第１実施例の耐火性電波吸収材の断面図である。
【図２】本発明の第１実施例の反射損失の周波数特性を示すグラフである。
【図３】本発明の第１実施例の反射損失の入射角に対する特性を示すグラフである。
【符号の説明】
１　　第一のケイ酸カルシウム板
２　第二のケイ酸カルシウム板
３　反射板
【図１】
2004006808.tif 000005
【図２】
2004006808.tif 000006
【図３】
2004006808.tif 000007